КОМПОЗИЦИОННЫЙ СЛОИСТЫЙ РЕЗИНОТКАНЕВЫЙ ЗАЩИТНЫЙ МАТЕРИАЛ
COMPOSITE LAMINAR RUBBERISED-FABRIC PROTECTIVE MATERIAL

Изобретение относится к средствам защиты, а именно к композиционным слоистым резинотканевым защитным материалам, и может быть использовано для защиты от отравляющих и химических веществ.
Известен композиционный слоистый материал для изготовления защитной одежды, выполненный трехслойным и состоящим из среднего армирующего слоя, с одной стороны которого расположен наружный покровный слой, а с другой стороны - резиновый слой, выполненный из полимерной композиции на основе бутилкаучука, содержащей активатор вулканизации, вулканизующие агенты, регулятор скорости вулканизации, наполнитель, пластификатор, антипирены и пигмент (см. Патент РФ №2312769, МПК B32B 25/10, 2007 г.).
Однако известный композиционный слоистый материал для изготовления защитной одежды при своем использовании обладает следующими недостатками:
- не обеспечивает надежную защиту кожных покровов человека от аэрозольного и капельного проникновения химических и вредных веществ,
2
- обладает высокой поверхностной плотностью (450-480 г/м),
2
- обладает недопустимо высокой паропроницаемостью при отводе избытка влаги от поверхности кожного покрова человека (60-65 г/м·час),
- обладает недостаточной водонепроницаемостью (0,9 мм вод.ст.), а также ветронепроницаемостью.
Задачей изобретения является создание композиционного слоистого резинотканевого защитного материала.
Техническим результатом является обеспечение надежной защиты кожных покровов человека от аэрозольного и капельного проникновения химических и вредных веществ, снижение поверхностной плотности, снижение паропроницаемости при отводе избытка влаги от поверхности кожного покрова человека и повышение водонепроницаемости и ветронепроницаемости. Кроме того, техническим результатом является возможность обеспечения высокой драпируемости материала и получение материала с высокой прочностью на разрыв и раздирание.
Технический результат достигается в предложенном композиционном слоистом резинотканевом защитном материале сочетанием компонентов использованных для его изготовления, а также количественными соотношениями входящих в него компонентов.
Технический результат достигается тем, что предложен композиционный слоистый резинотканевый защитный материал, выполненный трехслойным и состоящим из среднего армирующего слоя, с одной стороны которого расположен наружный покровный слой, а с другой стороны - резиновый слой, выполненный из полимерной композиции на основе бутилкаучука, содержащей активатор вулканизации, вулканизующие агенты, регулятор скорости вулканизации, наполнитель, пластификатор, антипирены и пигмент, при этом средний армирующий слой выполнен в виде ткани из высокопрочного полиэфирного волокна, или высокопрочного арамидного волокна, или из их смеси, при этом в ткани используют полиэфирную высокопрочную нить с линейной плотностью 9-12 текс, с удельной разрывной нагрузкой не менее 610 мН/текс и с количеством витков 180-220 кр./м, а также используют высокопрочную арамидную нить с линейной плотностью 6,3-14,3 текс, с удельной разрывной нагрузкой не менее 200 сН/текс и с количеством витков 90-130 кр./м, причем нити используют в виде двухкомпонентной комбинированной нити, первый компонент которой в виде стержня представляет собой арамидную и/или полиэфирную комплексную нить или пряжу, а второй компонент двухкомпонентной комбинированной нити в виде оплетки стержня с количеством витков 600-900 кр./м представляет собой модифицированную огнестойкую вискозную нить или пряжу с линейной плотностью 10-30 текс, при этом в арамидной нити или пряже используют полипарафенилентерефталамидные, полиметафенилентерефталамидные, сополипарафенилентерефталамидные или сополипарафениленбен-зимидазолтерефталамидные волокна, а два наружных покровных слоя выполнены из резиновой композиции на основе бутилкаучука, содержащей в качестве ускорителя вулканизации - белила цинковые и тиурам «Д», в качестве вулканизующего агента - серу техническую, в качестве регулятора скорости вулканизации - 2-меркап-тобензтиазол, в качестве наполнителя - сажу белую и углерод технический, в качестве пластификатора - кислоту стеариновую, хлор-парафин, нетоксол, жидкость ПМС-400 и стеарат цинка, в качестве антипиренов - трехокись сурьмы, хлорпарафин и цианурат меламина, в качестве пигмента - титановые белила, а также дополнительно содержит в качестве антиадгезива - парафин, при следующем соотношении компонентов на 100 мас.ч. бутилкаучука:
ускоритель вулканизации
3,8-4,2
вулканизующий агент
2,2-2,5
регулятор скорости вулканизации
0,8-1,1
наполнитель
33-34,1
пластификатор
18,8-22,9
антипирены
55-59
пигмент
9-10
антиадгезив
1,9-2,1
При этом в ткани среднего армирующего слоя содержание высокопрочного полиэфирного волокна в их смеси с полиарамидным волокном выбрано от 20 до 80 мас.%. При этом ткань среднего армирующего слоя выполнена полотняным, саржевым, сатиновым или атласным переплетением с одинаковыми показателями нитей по основе и по утку и с получением одинаковых значений плотности на ткани по основе и по утку. При этом резиновая композиция двух наружных покровных слоев содержит в качестве ускорителя вулканизации белила цинковые в количестве 1,9-2,1 мас.ч. и тиурам «Д» в количестве 1,9-2,1 мас.ч. При этом резиновая композиция двух наружных покровных слоев содержит в качестве наполнителя сажу белую в количестве 33-34 мас.ч. и углерод технический в количестве 0,09-0,1 мас.ч. При этом резиновая композиция двух наружных покровных слоев содержит в качестве пластификатора кислоту стеариновую в количестве 1,8-2,1 мас.ч., хлорпарафин в количестве 14-15 мас.ч., нетоксол в количестве в количестве 4-6 мас.ч., жидкость ПМС-400 в количестве 4,2-5,2 мас.ч. и стеарат цинка в количестве 1,8-2,1 мас.ч. При этом резиновая композиция двух наружных покровных слоев содержит в качестве антипиренов трехокись сурьмы в количестве в количестве 4-6 мас.ч., хлорпарафин в количестве 14-15 мас.ч. и цианурат меламина в количестве 44-46 мас.ч.
Среди существенных признаков, характеризующих предложенный композиционный слоистый резинотканевый защитный материал, отличительными являются:
- выполнение композиционного слоистого резинотканевого защитного материала трехслойным и состоящим из среднего армирующего слоя и двух наружных покровных слоев, выполненных из резиновой композиции на основе бутилкаучука,
- выполнение среднего армирующего слоя в виде ткани из высокопрочного полиэфирного волокна, или высокопрочного арамидного волокна или из их смеси,
- использование в ткани полиэфирной высокопрочной нити с линейной плотностью 9-12 текс, с удельной разрывной нагрузкой не менее 610 мН/текс и с количеством витков 180-220 кр./м,
- использование в ткани высокопрочной арамидной нити с линейной плотностью 6,3-14,3, с удельной разрывной нагрузкой не менее 200 сН/текс и с количеством витков 90-130 кр./м,
- использование высокопрочной нити в виде двухкомпонентной комбинированной нити, первый компонент которой в виде стержня представляет собой арамидную и/или полиэфирную комплексную нить или пряжу, а второй компонент двухкомпонентной комбинированной нити в виде оплетки стержня с количеством витков 600-900 кр./м представляет собой модифицированную огнестойкую вискозную нить или пряжу с линейной плотностью 10-30 текс,
- использование в арамидной нити или пряже полипарафенилентерефталамидных, полиметафенилентерефталамидных, сополипарафенилентерефталамидных или сополипарафениленбензимидазол-терефталамидных волокон,
- выполнение двух наружных покровных слоев из резиновой композиции на основе бутилкаучука, содержащей в качестве ускорителя вулканизации белила цинковые и тиурам «Д», в качестве вулканизующего агента - серу техническую, в качестве регулятора скорости вулканизации - 2-меркап-тобензтиазол, в качестве наполнителя - сажу белую, титановые белила и углерод технический, в качестве пластификатора - кислоту стеариновую, хлорпарафин, нетоксол, жидкость ПМС-400 и стеарат цинка, в качестве антипиренов - трехокись сурьмы, хлорпарафин и цианурат меламина, в качестве пигмента - титановые белила, а также дополнительно содержит в качестве антиадгезива парафин, при следующем соотношении компонентов на 100 мас.ч. бутилкаучука:
ускоритель вулканизации
3,8-4,2
вулканизующий агент
2,2-2,5
регулятор скорости вулканизации
0,8-1,1
наполнитель
33-34,1
пластификатор
18,8-22,9
антипирены
55-59
пигмент
9-10
антиадгезив
1,9-2,1
- содержание в ткани среднего армирующего слоя высокопрочного полиэфирного волокна в их смеси с полиарамидным волокном выбрано от 20 до 80 мас.%,
- выполнение ткани среднего армирующего слоя полотняным, саржевым, сатиновым или атласным переплетением с одинаковыми показателями нитей по основе и по утку и с получением одинаковых значений плотности на ткани по основе и по утку,
- содержание в резиновой композиции двух наружных покровных слоев в качестве ускорителя вулканизации белил цинковых в количестве 1,9-2,1 мас.ч. и тиурама «Д» в количестве 1,9-2,1 мас.ч.,
- содержание в резиновой композиции двух наружных покровных слоев в качестве наполнителя сажи белой в количестве 33-34 мас.ч. и углерода технического в количестве 0,09-0,1 мас.ч.,
- содержание в резиновой композиции двух наружных покровных слоев в качестве пластификатора кислоты стеариновой в количестве 1,8-2,1 мас.ч., хлорпарафина в количестве 7-7,5 мас.ч., нетоксола в количестве 4-6 мас.ч., жидкости ПМС-400 в количестве 4,2-5,2 мас.ч. и стеарата цинка в количестве 1,8-2,1 мас.ч.,
- содержание в резиновой композиции двух наружных покровных слоев в качестве антипиренов трехокиси сурьмы в количестве 4-6 мас.ч., хлорпарафина в количестве 7-7,5 мас.ч. и цианурата меламина в количестве 44-46 мас.ч.
2
2
Экспериментальные исследования предложенного композиционного слоистого резинотканевого защитного материала (БГЦ) в полевых условиях показали его высокую эффективность. Композиционный слоистый резинотканевый защитный материал при своем использовании обеспечивает надежную защиту кожных покровов человека от аэрозольного и капельного проникновения химических и вредных веществ, обладает низкой поверхностной плотностью (до 200 г/см), обладает пониженной паропроницаемостью при отводе избытка влаги от поверхности кожного покрова человека (количество водяного пара, проходящего через единицу площади материала в единицу времени при заданной температуре 36°С составляет 42-48 г/м·час), а также повышенной ветронепроницаемостью и водонепроницаемостью (минимальное необходимое давление для продавливания воды через материал составляет более 2 мм вод.ст.). Кроме того, созданный материал обладает высокой драпируемостью, достаточной прочностью на разрыв по основе (1100-1350 Н) и прочностью на раздирание по основе (95-125 Н).
Технология изготовления предложенного композиционного слоистого резинотканевого защитного материала (БГЦ) не требует использования специфического технологического оборудования.
Сущность предложенного технического решения иллюстрируется следующими примерами.
Пример 1. Композиционный слоистый резинотканевый защитный материал (БГЦ) выполнен трехслойным и содержал средний армирующий слой, с обеих сторон которого расположены наружные слои, выполненные из полимерной композиции на основе бутилкаучука, содержащей активатор вулканизации, вулканизующие агенты, регулятор скорости вулканизации, наполнитель, пластификатор, антипирены и пигмент. Средний армирующий слой выполнен в виде ткани из высокопрочного полиэфирного волокна. При этом в ткани среднего армирующего слоя использовали высокопрочную полиэфирную нить с линейной плотностью 9 текс, с удельной разрывной нагрузкой 673 мН/текс и с количеством витков 180 кр./м. в виде двухкомпонентной комбинированной нити, первый компонент которой в виде стержня представлял собой полиэфирную комплексную нить, а второй компонент двухкомпонентной комбинированной нити в виде оплетки стержня с количеством витков 600 кр./м представлял собой модифицированную огнестойкую вискозную нить с линейной плотностью 10 текс. При этом ткань среднего армирующего слоя выполнена полотняным переплетением с одинаковыми показателями нитей по основе и по утку и с получением одинаковых значений плотности на ткани по основе и по утку.
Два наружных покровных слоя выполнены из резиновой композиции на основе бутилкаучука БК-1675М, содержащей в качестве ускорителя вулканизации белила цинковые БЦ-1 и тиурам «Д», в качестве вулканизующего агента - серу техническую сорта 9990, в качестве регулятора скорости вулканизации - 2-меркап-тобензтиазол, в качестве наполнителя - сажу белую БС-100 и углерод технический П-803 (пыл.), в качестве пластификатора - кислоту стеариновую, хлорпарафин ХП-1100, нетоксол, жидкость ПМС-400 и стеарат цинка, в качестве антипиренов - трехокись сурьмы, хлор-парафин ХП-1100 и цианурат меламина, в качестве пигмента - титановые белила Р-02, а также в качестве антиадгезив - парафин, при следующем содержании компонентов на 100 мас.ч. бутилкаучука: 1,9 мас.ч. белил цинковых, 2,1 мас.ч. тиурама «Д», 2,2 мас.ч. серы технической, 1,1 мас.ч. 2-меркаптобензтиазол, 33 мас.ч. сажи белой, 0,09 мас.ч. углерода технического, 1,8 мас.ч. кислоты стеариновой, 14 мас.ч. хлорпарафина, 4 мас.ч. нетоксола, 4,2 мас.ч. жидкости ПМС-400, 2,1 мас.ч. стеарата цинка, 4 мас.ч. трехокиси сурьмы, 46 мас.ч. цианурата меламина, 9 мас.ч. титановых белил и 1,9 мас.ч. парафина.
2
2
Композиционный слоистый резинотканевый защитный материал (БГЦ) при своем использовании обеспечивает надежную защиту кожных покровов человека от аэрозольного и капельного проникновения химических и вредных веществ, обладает низкой поверхностной плотностью 198 г/см, обладает пониженной паропроницаемостью при отводе избытка влаги от поверхности кожного покрова человека (количество водяного пара, проходящего через единицу площади материала в единицу времени при заданной температуре 36°С составляет 42 г/м·час), а также повышенной ветронепроницаемостью и водонепроницаемостью (минимальное необходимое давление для продавливания воды через материал составляет 2,11 мм вод. ст.). Кроме того, созданный материал обладает высокой драпируемостью, достаточной прочностью на разрыв по основе (1100 Н) и прочностью на раздирание по основе (95 Н).
Пример 2. Композиционный слоистый резинотканевый защитный материал (БГЦ) выполнен трехслойным и содержит средний армирующий слой, с обеих сторон которого расположены наружные слои, выполненные из полимерной композиции на основе бутилкаучука, содержащей активатор вулканизации, вулканизующие агенты, регулятор скорости вулканизации, наполнитель, пластификатор, антипирены и пигмент. Средний армирующий слой выполнен в виде ткани из высокопрочного арамидного волокна. При этом в ткани среднего армирующего слоя использована нить с линейной плотностью 14,3 текс, с удельной разрывной нагрузкой 209 сН/текс и с количеством витков 130 кр./м в виде двухкомпонентной комбинированной нити, первый компонент которой в виде стержня представляет собой арамидную, выполненную из полипарафенилентерефталамидных волокон, комплексную нить, а второй компонент двухкомпонентной комбинированной нити в виде оплетки стержня с количеством витков 880 кр./м. представляет собой модифицированную огнестойкую вискозную нить с линейной плотностью 30 текс. При этом ткань среднего армирующего слоя выполнена атласным переплетением с одинаковыми показателями нитей по основе и по утку и с получением одинаковых значений плотности на ткани по основе и по утку.
Два наружных покровных слоя выполнены из резиновой композиции на основе бутилкаучука БК-1675М, содержащей в качестве ускорителя вулканизации белила цинковые БЦ-1 и тиурам «Д», в качестве вулканизующего агента - серу техническую сорта 9990, в качестве регулятора скорости вулканизации - 2-меркап-тобензтиазол, в качестве наполнителя - сажу белую БС-100 и углерод технический П-803 (пыл.), в качестве пластификатора - кислоту стеариновую, хлорпарафин ХП-1100, нетоксол, жидкость ПМС-400 и стеарат цинка, в качестве антипиренов - трехокись сурьмы, хлор-парафин ХП-1100 и цианурат меламина, в качестве пигмента - титановые белила Р-02, а также в качестве антиадгезив - парафин, при следующем содержании компонентов на 100 мас.ч. бутилкаучука: 2,1 мас.ч. белил цинковых, 2,0 мас.ч. тиурама «Д», 2,4 мас.ч. серы технической, 1,0 мас.ч. 2-меркаптобензтиазол, 33,5 мас.ч. сажи белой, 0,095 мас.ч. углерода технического, 1,9 мас.ч. кислоты стеариновой, 14,4 мас.ч. хлорпарафина, 6 мас.ч. нетоксола, 5,2 мас.ч. жидкости ПМС-400, 1,8 мас.ч. стеарата цинка, 5 мас.ч. трехокиси сурьмы, 45 мас.ч. цианурата меламина, 9,6 мас.ч. титановых белил и 2,0 мас.ч. парафина.
2
2
Композиционный слоистый резинотканевый защитный материал (БГЦ) при своем использовании обеспечивает надежную защиту кожных покровов человека от аэрозольного и капельного проникновения химических и вредных веществ, обладает низкой поверхностной плотностью 187 г/см, обладает пониженной паропроницаемостью при отводе избытка влаги от поверхности кожного покрова человека (количество водяного пара, проходящего через единицу площади материала в единицу времени при заданной температуре 36°С составляет 47 г/м·час), а также повышенной ветронепроницаемостью и водонепроницаемостью (минимальное необходимое давление для продавливания воды через материал составляет 2,01 мм вод.ст.). Кроме того, созданный материал обладает высокой драпируемостью, достаточной прочностью на разрыв по основе (1180 Н) и прочностью на раздирание по основе (115 Н).
Пример 3. Композиционный слоистый резинотканевый защитный материал (БГЦ) выполнен трехслойным и содержит средний армирующий слой, с обеих сторон которого расположены наружные слои, выполненные из полимерной композиции на основе бутилкаучука, содержащей активатор вулканизации, вулканизующие агенты, регулятор скорости вулканизации, наполнитель, пластификатор, антипирены и пигмент. Средний армирующий слой выполнен в виде ткани из смеси высокопрочных полиэфирных и высокопрочных арамидных волокон при содержании в смеси высокопрочных арамидных волокон в количестве 20 мас.% и при использовании в качестве арамидных волокон полиметафенилентерефталамидных волокон. При этом в ткани среднего армирующего слоя использована полиэфирную высокопрочную нить с линейной плотностью 12 текс, с удельной разрывной нагрузкой 668 мН/текс и с количеством 220 кр./м, а также использована высокопрочную арамидную нить с линейной плотностью 6,3 текс, с удельной разрывной нагрузкой 221 сН/текс и с количеством круток 100 кр./м, причем нити использовали в виде двухкомпонентной комбинированной нити, первый компонент которой в виде стержня представляет собой комплексную нить, а второй компонент двухкомпонентной комбинированной нити в виде оплетки стержня с количеством витков 900 кр./м представляет собой модифицированную огнестойкую вискозную нить с линейной плотностью 25 текс. При этом ткань среднего армирующего слоя выполнена саржевым переплетением с одинаковыми показателями нитей по основе и по утку и с получением одинаковых значений плотности на ткани по основе и по утку.
Два наружных покровных слоя выполнены из резиновой композиции на основе бутилкаучука БК-1675М, содержащей в качестве ускорителя вулканизации - белила цинковые БЦ-1 и тиурам «Д», в качестве вулканизующего агента - серу техническую сорта 9990, в качестве регулятора скорости вулканизации - 2-меркап-тобензтиазол, в качестве наполнителя - сажу белую БС-100 и углерод технический П-803 (пыл.), в качестве пластификатора - кислоту стеариновую, хлорпарафин ХП-1100, нетоксол, жидкость ПМС-400 и стеарат цинка, в качестве антипиренов - трехокись сурьмы, хлор-парафин ХП-1100 и цианурат меламина, в качестве пигмента - титановые белила Р-02, а также в качестве антиадгезив - парафин, при следующем содержании компонентов на 100 мас.ч. бутилкаучука: 2,0 мас.ч. белил цинковых, 1,9 мас.ч. тиурама «Д», 2,5 мас.ч. серы технической, 0,8 мас.ч. 2-меркаптобензтиазол, 34 мас.ч. сажи белой, 0,1 мас.ч. углерода технического, 2,1 мас.ч. кислоты стеариновой, 15 мас.ч. хлорпарафина, 5,2 мас.ч. нетоксола, 4,75 мас.ч. жидкости ПМС-400, 1,95 мас.ч. стеарата цинка, 6 мас.ч. трехокиси сурьмы, 44 мас.ч. цианурата меламина, 10 мас.ч. титановых белил и 2,1 мас.ч. парафина.
2
2
Композиционный слоистый резинотканевый защитный материал (БГЦ) при своем использовании обеспечивает надежную защиту кожных покровов человека от аэрозольного и капельного проникновения химических и вредных веществ, обладает низкой поверхностной плотностью 191 г/см, обладает пониженной паропроницаемостью при отводе избытка влаги от поверхности кожного покрова человека (количество водяного пара, проходящего через единицу площади материала в единицу времени при заданной температуре 36°С составляет 48 г/м·час), а также повышенной ветронепроницаемостью и водонепроницаемостью (минимальное необходимое давление для продавливания воды через материал составляет 2,18 мм вод.ст.). Кроме того, созданный материал обладает высокой драпируемостью, достаточной прочностью на разрыв по основе (1356 Н) и прочностью на раздирание по основе (126 Н).
Пример 4. Композиционный слоистый резинотканевый защитный материал (БГЦ) выполнен трехслойным и содержит средний армирующий слой, с обеих сторон которого расположены наружные слои, выполненные из полимерной композиции на основе бутилкаучука, содержащей активатор вулканизации, вулканизующие агенты, регулятор скорости вулканизации, наполнитель, пластификатор, антипирены и пигмент. Средний армирующий слой выполнен в виде ткани из смеси высокопрочных полиэфирных и высокопрочных арамидных волокон при содержании в смеси высокопрочных арамидных волокон в количестве 80 мас.% и при использовании в качестве арамидных волокон сополипарафениленбензимидазолтерефталамидных волокон. При этом в ткани среднего армирующего слоя использовали полиэфирную высокопрочную нить с линейной плотностью 10 текс, с удельной разрывной нагрузкой 668 мН/текс и с количеством 200 кр./м, а также использовали высокопрочную арамидную нить с линейной плотностью 10,2 текс, с удельной разрывной нагрузкой 221 сН/текс и с количеством круток 100 кр./м, причем нити использовали в виде двухкомпонентной комбинированной нити, первый компонент которой в виде стержня представлял собой, выполненную из смеси высокопрочного полиэфирного и высокопрочного арамидного волокон комплексную нить, а второй компонент двухкомпонентной комбинированной нити в виде оплетки стержня с количеством витков 720 кр./м представлял собой модифицированную огнестойкую вискозную нить с линейной плотностью 28 текс. При этом ткань среднего армирующего слоя выполнена сатиновым переплетением с одинаковыми показателями нитей по основе и по утку и с получением одинаковых значений плотности на ткани по основе и по утку.
Два наружных покровных слоя выполнены из резиновой композиции на основе бутилкаучука БК-1675М, содержащей в качестве ускорителя вулканизации белила цинковые БЦ-1 и тиурам «Д», в качестве вулканизующего агента - серу техническую сорта 9990, в качестве регулятора скорости вулканизации - 2-меркаптобенз-тиазол, в качестве наполнителя - сажу белую БС-100 и углерод технический П-803 (пыл.), в качестве пластификатора - кислоту стеариновую, хлорпарафин ХП-1100, нетоксол, жидкость ПМС-400 и стеарат цинка, в качестве антипиренов - трехокись сурьмы, хлорпарафин ХП-1100 и цианурат меламина, в качестве пигмента - титановые белила Р-02, а также в качестве антиадгезив - парафин, при следующем содержании компонентов на 100 мас.ч. бутилкаучука: 1,97 мас.ч. белил цинковых, 1,95 мас.ч. тиурама «Д», 2,35 мас.ч. серы технической, 0,9 мас.ч. 2-меркаптобензтиазол, 33,6 мас.ч. сажи белой, 0,093 мас.ч. углерода технического, 1,95 мас.ч. кислоты стеариновой, 14,7 мас.ч. хлорпарафина, 4,8 мас.ч. нетоксола, 4,9 мас.ч. жидкости ПМС-400, 2,0 мас.ч. стеарата цинка, 4,7 мас.ч. трехокиси сурьмы, 44,9 мас.ч. цианурата меламина, 9,7 мас.ч. титановых белил и 2,02 мас.ч. парафина.
2
2
Композиционный слоистый резинотканевый защитный материал (БГЦ) при своем использовании обеспечивает надежную защиту кожных покровов человека от аэрозольного и капельного проникновения химических и вредных веществ, обладает низкой поверхностной плотностью 193 г/см, обладает пониженной паропроницаемостью при отводе избытка влаги от поверхности кожного покрова человека (количество водяного пара, проходящего через единицу площади материала в единицу времени при заданной температуре 36°С составляет 45 г/м·час), а также повышенной ветронепроницаемостью и водонепроницаемостью (минимальное необходимое давление для продавливания воды через материал составляет 2,11 мм вод.ст.). Кроме того, созданный материал обладает высокой драпируемостью, достаточной прочностью на разрыв по основе (1264 Н) и прочностью на раздирание по основе (118 Н).